Brevet FR3075214A1 (20190621)

REVENDICATIONS1. Composition adhesive bicomposante a base de polyurethane, comprenant un composant -NCO et un composant -OH tels que : - le composant -NCO est une composition A comprenant des polyurethanes prepolymeres Al comprenant au moins deux groupements terminaux -NCO, Al etant obtenu par reaction de polyaddition entre : - une composition Al .C1 de diisocyanate de diphenylmethane (MDI) comprenant au moins 35 % en poids de risomere 4,4', ledit pourcentage etant exprime sur la base du poids total de ladite composition, et - une composition Al .C2 de polyols comprenant un polyether diol PEA' de masse molaire Mn comprise entre 800 et 1200 g/mole et un polyether triol PEA2 de masse molaire Mn comprise entre 350 et 550 g/mole, dans une quantite correspondant a un rapport poids/poids PEA2/(PEA' + PEA2) compris entre 15 et 30 %, - les quantites de Al .C1 et Al .C2 mises en oeuvre etant telles que le rapport equivalent molaire -NCO/-OH est compris entre 2,5 et 6,5 ; - le composant -OH est une composition B comprenant des polyurethanes prepolymeres 20 B1 comprenant au moins deux groupements terminaux -OH, B1 etant obtenu par reaction de polyaddition entre : - une composition B 1 .C1 de diisocyanate de diphenylmethane (MDI) comprenant au moins 35 % en poids d'isomere 4,4', ledit pourcentage etant exprime sur la base du poids total de ladite composition, et 25 - une composition Bl.C2 de polyols de fonctionnalite 2 comprenant, sur la base du poids total de ladite composition : - de 38 a 42 % en poids dune composition B 1 .C2.D comprenant un polyester diol aliphatique PESB' de masse molaire Mn comprise entre 800 et 1200 g/mole et un polyester diol partiellement aromatique PESB2 de masse molaire Mn comprise entre 1000 et 30 1400 g/mole, dans une quantite correspondant a un rapport poids/poids PESB' / PESB2 compris entre 0,35 et 0,45 ; et - de 58 a 62 % en poids d'un polyether diol aliphatique PEB de masse molaire Mn comprise entre 350 et 550 g/mole ; Page 24 - les quantites de B1C1 et B1C2 mises en oeuvre etant telles que le rapport equivalent molaire -NCO/-OH est compris entre 0,05 et 0,50 ; - etant precise en outre que les quantites des composants -NCO et -OH de ladite composition adhesive bicomposante sont telles que le rapport equivalent molaire -NCO / -OH est compris 5 dans un domaine allant de 1,5 a 1,7.\n<CLM>\1\tComposition adhesive bicomposante selon la revendication 1, caracterisee en ce que la teneur en isomere 2,2' de la composition Al .C1 de MDI mise en oeuvre pour la preparation de Al est inferieure a 1 % en poids, sur la base de son poids total. 10\n<CLM>\1\tComposition adhesive bicomposante selon l'une des revendications 1 ou 2, caracterisee en ce que la composition Al .C1 de MDI comprend au moins 49 % en poids de l'isomere 4,4'. 15\n<CLM>\1\tComposition adhesive bicomposante selon l'une des revendications 1 a 3, caracterisee en ce que le polyether diol PEA' et le polyether triol PEA2 mis en oeuvre dans la composition de polyols Al .C2 sont des polypropylene glycol de fonctionnalites respectives 2 et\n<CLM>\1\t5. Composition adhesive bicomposante selon l'une des revendications 1 a 4, caracterisee en ce que la teneur ponderale des polyurethanes prepolymeres Al en groupements terminaux -NCO varie dans un domaine allant de 9 a 18 %.\n<CLM>\1\tComposition adhesive bicomposante selon l'une des revendications 1 a 5, caracterisee en ce que la composition A, en tant que composant -NCO, est constituee essentiellement des polyurethanes prepolymeres Al.\n<CLM>\1\tComposition adhesive bicomposante selon l'une des revendications 1 a 5, caracterisee en ce que la composition A, en tant que composant -NCO, comprend egalement un polyisocyanate aliphatique A2 dont la fonctionnalite en groupements terminaux -NCO est comprise dans un domaine allant de 2 a 3,5 et dont la teneur en -NCO, exprimee en poids sur la base du poids de A2, est comprise entre 17 et 27%. Page 25\n<CLM>\1\tComposition adhesive bicomposante selon la revendication 7, caracterisee en ce que le polyisocyanate aliphatique A2 est porteur dune fonction allophanate.\n<CLM>\1\tComposition adhesive bicomposante selon Tune des revendications 1 a 8, 5 caracterisee en ce que la teneur totale en groupe -NCO, exprimee en % poids sur la base du poids total de la composition A, est comprise dans un domaine allant de 13 a 18 %.\n<CLM>\1\tComposition adhesive bicomposante selon Tune des revendications 1 a 9, caracterisee en ce que la teneur en groupe -OH, exprimee en % poids sur la base du poids total 10 de la composition B, est comprise dans un domaine allant de 3 a 5 %.\n<CLM>\1\tComposition adhesive bicomposante selon Tune des revendications 1 a 10, caracterisee en ce que la viscosite mesuree a 23°C de chacun des 2 composants -NCO et -OH est inferieure ou egale a 25 Pa.s. 15\n<CLM>\1\tComposition adhesive bicomposante selon Tune des revendications 1 a 11, caracterisee en ce que sa viscosite mesuree a 50°C est, au moment du mélange de ses 2 composants, comprise dans un domaine allant de 500 a 2000 mPa.s. 20\n<CLM>\1\tFilm multicouche comprenant 2 couches minces de materiau liees entre elles par une couche continue, caracterise en ce que ladite couche est constituee par la composition adhesive bicomposante telle que define dans Tune des revendications 1 a 12, a l'etat reticule, a raison dune quantite inferieure a 10 g/m2. 25\n<CLM>\1\tProcede de preparation en continu du film multicouche tel que defini dans la revendication 13, comprenant les &apes sequentielles de : (i) combinaison des composants -NCO et -OH sous la forme d'un mélange adhesif rendu coulable par chauffage a une temperature appropriee, (ii) enduction par ledit mélange adhesif dune premiere couche mince de materiau sous 30 la forme dune couche substantiellement continue, (iii) contrecollage dune seconde couche mince, sur la premiere couche mince enduite conformement a l'etape (i), puis (iv) reticulation du mélange adhesif. Page 26\n<CLM>\1\tUtilisation du film multicouche tel que defini dans la revendication 13 pour la fabrication d'emballages flexibles. 5